(57)【特許請求の範囲】
【請求項１】
（Ｉ）下記（Ａ）成分８０〜２０質量部と（Ｂ）成分２０〜８０質量部（但し、（Ａ），（Ｂ）成分の合計は１００質量部）との縮合反応生成物であるオルガノポリシロキサン：１００質量部、
（Ａ）Ｒ3ＳｉＯ1/2単位（式中、Ｒは独立に非置換又は置換の炭素原子数１〜６の１価炭化水素基を表す）及びＳｉＯ4/2単位からなり、ＳｉＯ4/2単位１モルに対するＲ3ＳｉＯ1/2単位のモル数が０．６〜１．２モルであり、更にＲ2ＳｉＯ2/2単位及びＲＳｉＯ3/2単位（前記各式中、Ｒは前記の通り）を、ＳｉＯ4/2単位１モルに対し、それぞれ０〜１．０モルの範囲で有していてもよく、かつケイ素原子に結合したヒドロキシ基を０．０２〜０．１２ｍｏｌ／１００ｇ有するオルガノポリシロキサン、
（Ｂ）両末端にヒドロキシ基を有する重合度５，０００以上のジオルガノポリシロキサン生ゴム、
（ＩＩ）ケイ素原子に結合した加水分解性基を１分子中に平均２個以上有するオルガノシラン化合物及び／又はその部分加水分解縮合物：１０〜５０質量部、
（ＩＩＩ）溶剤：５００〜１，５００質量部、
（ＩＶ）ブランチ構造により表面修飾されたシリカナノ粒子：１０〜１５０質量部
を含む気体分離膜形成用室温硬化性オルガノポリシロキサン組成物。
【請求項２】
前記（Ｂ）成分が、下記一般式（１）：
ＨＯ−（Ｒ12ＳｉＯ）n−Ｈ          （１）
（式中、Ｒ1は独立に非置換又は置換の炭素原子数１〜１０の１価炭化水素基であり、ｎは５，０００以上の整数である。）
で表される直鎖状ジオルガノポリシロキサンである請求項１記載の組成物。
【請求項３】
前記（ＩＩ）成分が、下記一般式（２）で示されるケイ素原子に結合した加水分解性基を１分子中に平均２個以上有するオルガノシラン化合物及び／又はその部分加水分解縮合物である請求項１又は２記載の組成物。
Ｒ2aＳｉＸ4-a          （２）
（式中、Ｒ2は非置換又は置換の１価炭化水素基であり、Ｘは加水分解性基であり、ａは０，１又は２を表す。）
【請求項４】
前記（ＩＩ）成分のＲ2がビニル基である請求項３記載の組成物。
【請求項５】
（ＩＶ）成分が、シリカナノ粒子の表面を下記一般式（３）
【化１】
0005742421.tif 000010
（式中、Ｒ5はメチル基又はエチル基を表し、Ｒ6は−ＮＨ−基を介在してもよい炭素原子数１〜５のアルキレン基を表す。）
で表される、末端にアミノ基を有する化合物により処理してシリカナノ粒子表面をアミノ基で修飾し、次いで下記一般式（４）
【化２】
0005742421.tif 000011
（式中、Ｒ7は３価の飽和脂肪族基又は芳香族基を表す。）
で表されるハイパーブランチモノマーを上記アミノ基で修飾されたシリカナノ粒子に作用させることによって得られたものである請求項１乃至４のいずれか１項記載の組成物。
【請求項６】
更に、（Ｖ）縮合反応触媒を０．１〜５質量部含有する請求項１乃至５のいずれか１項記載の組成物。
【請求項７】
（Ｖ）縮合反応触媒が、下記一般式（５）で示されるアミノシランカップリング剤である請求項６記載の組成物。
Ｈ2Ｎ−（ＣＨ2）b−ＳｉＲ8c（ＯＲ9）3-c          （５）
（式中、Ｒ8は炭素原子数１〜６の１価炭化水素基であり、Ｒ9はメチル基又はエチル基であり、ｂは１〜３の整数、ｃは０又は１である。）
【請求項８】
請求項１乃至７のいずれか１項記載の組成物を硬化させてなる気体分離膜。
【発明の詳細な説明】
【技術分野】
【０００１】
本発明は、ガス分離能に優れた皮膜を与える室温硬化性オルガノポリシロキサン組成物、及び該組成物を硬化させてなる気体分離膜に関する。
【背景技術】
【０００２】
近年、ナノテクノロジー研究の一還として、平均粒子径が１ｎｍ位から数百ｎｍ位までのナノメートルオーダーの粒子径を有する微粒子（ナノ粒子）に関する研究が盛んに行われている。素材をナノサイズ化したナノ粒子では、従来のバルク材料とは異なり、様々な機能・特性を発現・付与できることが知られており、幅広い産業分野での応用が期待されている。ナノ粒子は一次粒子としての製造は可能であるが、その微細さに由来して凝集性が強く、放置しておくとマイクロメートルオーダーの粒子径を有する凝集体となってしまう。例えば、上述したような無機物ナノ粒子を有機成分中に添加した場合、耐熱性の向上や機械的強度の向上が期待できる一方で、無機物粒子はその凝集性の強さから、そのままでは有機溶媒中や高分子マトリクス中でマイクロメートルオーダーの凝集体を形成し、結果として期待したような有機−無機複合材料の特性・性能を得られない可能性がある。このため、一次粒子としての分散性を維持するために、粒子表面に対して均一な化学修飾を行うことが提案されている（例えば、特許文献１：特開２００７−９９６０７号公報参照）。
【０００３】
加えて現在、無機成分と有機成分をナノレベル又は分子レベルで混ぜ合わせることによって、両者のメリットを相乗的に高めることのできる有機−無機複合材料が注目を集めている。この概念は、エネルギー・環境問題を解決する上でその有用性が注目されている高分子気体分離膜にも適応がなされており、高分子マトリクス中に無機物ナノ粒子を添加した有機−無機複合材料の作製によって、既存の方法では達成できなかった高い機械的強度や熱的安定性、気体透過特性の達成が望まれている。
【０００４】
高分子膜の気体透過特性を利用して気体を分離する方法は、気体の相変化を伴わずに気体の分離・回収ができ、他の気体分離法に比べて操作が簡便で装置の小型化が可能であり、また連続的に気体分離を行うことができるため、環境負荷が少ないという特性を有している。このような省エネルギー型の高分子気体分離膜法は、近年、特に温室効果ガスの分離・回収や酸素富化空気の作製、天然ガスの精製技術として注目を集め、実用化が期待されているが、更に気体分離性能及び気体透過量の点での改善が必要とされる。
【０００５】
前記したように、高分子膜に無機物ナノ粒子を含有させることにより気体透過特性を改善する試みもなされているが、前記ナノ粒子の凝集の問題は、有機−無機複合気体分離膜の作製においても同様に問題となっており、既存の有機−無機複合気体分離膜では、高分子マトリクス中で無機物ナノ粒子が凝集することにより、膜強度の低下や、高粒子含有率を達成できないことから、気体透過性を数倍程度までしか向上できないことが課題となっている。
【０００６】
例えば、高分子膜に無機物ナノ粒子を含有させて気体分離膜特性を改善する方法として、シリカナノ粒子表面をアミノ基含有シランカップリング剤で処理して表面をシリル化し、更にこのシリル化粒子をポリマーで処理することによりポリマーグラフトシリカ粒子を作製し、こうして得られたれポリマーグラフトシリカ粒子をポリマー中に分散させて樹脂膜とし、この膜の気体分離膜としての性能を調べた報告もなされている（非特許文献１：ポリマー（Ｐｏｌｙｍｅｒ），４７（２００６），ｐｐ．７５３５−７５４７参照）が、気体の透過量等において十分といえる結果は得られていない。
【０００７】
本発明者らは、無機ナノ粒子表面に対して嵩高いハイパーブランチ高分子又はデンドリマー高分子を結合させることにより、均一分散性に優れ、気体の気体透過量が大きく改善された気体分離膜を形成することができることを見出している（特許文献２：特開２０１０−２２２２２８号公報参照）。
【０００８】
気体透過膜の作製にはマトリクス樹脂が必須である。使用されるマトリクス樹脂としては、例えばポリイミド、ポリスルホン、ポリジメチルシロキサン、ポリ置換アセチレン、ポリ−４−メチルペンテン−１、天然ゴムなど種々のものが挙げられる。しかし、強度、耐久性、耐熱性に優れるポリイミド樹脂は気体透過性が低く、また、気体透過性に優れるポリジメチルシロキサンは一般的に有機ゴム、樹脂に比較して強度の点で劣っているためマトリクス樹脂として簡便に適用できる材料はなかった。
【０００９】
本発明者らは、先に特開２００４−１４３３３１号（特許文献３）において、Ｒ3ＳｉＯ1/2単位（式中、Ｒは独立に非置換又は置換の炭素原子数１〜６の１価炭化水素基を表す）及びＳｉＯ4/2単位からなるオルガノシロキサンと分子鎖両末端が水酸基で封鎖された直鎖状ジオルガノポリシロキサンの縮合物をベースにした縮合硬化型のコーティング組成物を提案している。当該組成物は補強性の充填剤を使用することなく高強度の硬化皮膜を与えることが可能であるが、電気電子用のコーティング剤、防汚性のコーティング剤を目的に開発されたものであり、分離膜のような特定の機能を有する粒子のマトリクス成分としての応用については全く触れられていない。
【先行技術文献】
【特許文献】
【００１０】
【特許文献１】特開２００７−９９６０７号公報
【特許文献２】特開２０１０−２２２２２８号公報
【特許文献３】特開２００４−１４３３３１号公報
【非特許文献】
【００１１】
【非特許文献１】ポリマー（Ｐｏｌｙｍｅｒ），４７（２００６），ｐｐ．７５３５−７５４７
【発明の概要】
【発明が解決しようとする課題】
【００１２】
本発明は、上記事情に鑑みなされたもので、気体分離能に優れた皮膜を与える室温硬化性オルガノポリシロキサン組成物、及び該組成物を硬化させてなる気体分離膜を提供することを目的とする。
【課題を解決するための手段】
【００１３】
ポリジメチルシロキサンを主鎖とするシリコーンゴムはポリマー間の相互作用が小さいため、一般の有機ゴム、樹脂と比較してポリマー単独での硬化物は強度の点で劣っている。強度を向上させるには補強性シリカ等の補強性充填剤が必須であるが、補強性充填剤の添加は組成物の粘度上昇をもたらし、気体分離膜の膜成形性の低下に繋がる。よって、補強性充填剤を配合したシリコーンゴム組成物を本発明に適用すると、表面に対して嵩高いハイパーブランチ高分子又はデンドリマー高分子を結合させた無機ナノ粒子の添加量の上限が制限されるため、本発明の気体分離膜のマトリクス成分としては適当ではない。
【００１４】
両末端にビニル基を有するジオルガノポリシロキサンポリマーとビニルジメチルシロキシ単位及びＳｉＯ4/2単位からなるオルガノシロキサンを架橋剤としてヒドロシリル基を有するオルガノポリシロキサン、触媒として白金族触媒を用いた付加硬化型のシリコーンゴム組成物は補強性充填剤を配合せずに高強度の皮膜を与えることができる。しかし、本発明では無機ナノ粒子の表面修飾にアミノ基を有する化合物を用いており、アミノ基を有する化合物は白金族触媒を被毒して硬化阻害を起こすため、やはり本発明の気体分離膜のマトリクス成分としては適当ではない。
【００１５】
本発明者らは、マトリクス樹脂について鋭意検討を行ったところ、本発明の無機ナノ粒子と特定の縮合硬化型ポリジメチルシロキサン樹脂をハイブリッドすることで気体分離性能と機械強度に優れ、かつポリジメチルシロキサン本来の性質である耐久性、耐熱性を兼ね備える優れた気体分離膜を与えることを見出し、この知見に基づいて本発明を成したものである。
【００１６】
即ち、本発明は下記の室温硬化性オルガノポリシロキサン組成物及び気体分離膜を提供するものである。
〔請求項１〕
（Ｉ）下記（Ａ）成分８０〜２０質量部と（Ｂ）成分２０〜８０質量部（但し、（Ａ），（Ｂ）成分の合計は１００質量部）との縮合反応生成物であるオルガノポリシロキサン：１００質量部、
（Ａ）Ｒ3ＳｉＯ1/2単位（式中、Ｒは独立に非置換又は置換の炭素原子数１〜６の１価炭化水素基を表す）及びＳｉＯ4/2単位からなり、ＳｉＯ4/2単位１モルに対するＲ3ＳｉＯ1/2単位のモル数が０．６〜１．２モルであり、更にＲ2ＳｉＯ2/2単位及びＲＳｉＯ3/2単位（前記各式中、Ｒは前記の通り）を、ＳｉＯ4/2単位１モルに対し、それぞれ０〜１．０モルの範囲で有していてもよく、かつケイ素原子に結合したヒドロキシ基を０．０２〜０．１２ｍｏｌ／１００ｇ有するオルガノポリシロキサン、
（Ｂ）両末端にヒドロキシ基を有する重合度５，０００以上のジオルガノポリシロキサン生ゴム、
（ＩＩ）ケイ素原子に結合した加水分解性基を１分子中に平均２個以上有するオルガノシラン化合物及び／又はその部分加水分解縮合物：１０〜５０質量部、
（ＩＩＩ）溶剤：５００〜１，５００質量部、
（ＩＶ）ブランチ構造により表面修飾されたシリカナノ粒子：１０〜１５０質量部
を含む気体分離膜形成用室温硬化性オルガノポリシロキサン組成物。
〔請求項２〕
前記（Ｂ）成分が、下記一般式（１）：
ＨＯ−（Ｒ12ＳｉＯ）n−Ｈ          （１）
（式中、Ｒ1は独立に非置換又は置換の炭素原子数１〜１０の１価炭化水素基であり、ｎは５，０００以上の整数である。）
で表される直鎖状ジオルガノポリシロキサンである請求項１記載の組成物。
〔請求項３〕
前記（ＩＩ）成分が、下記一般式（２）で示されるケイ素原子に結合した加水分解性基を１分子中に平均２個以上有するオルガノシラン化合物及び／又はその部分加水分解縮合物である請求項１又は２記載の組成物。
Ｒ2aＳｉＸ4-a          （２）
（式中、Ｒ2は非置換又は置換の１価炭化水素基であり、Ｘは加水分解性基であり、ａは０，１又は２を表す。）
〔請求項４〕
前記（ＩＩ）成分のＲ2がビニル基である請求項３記載の組成物。
〔請求項５〕
（ＩＶ）成分が、シリカナノ粒子の表面を下記一般式（３）
【化１】
0005742421.tif 000002
（式中、Ｒ5はメチル基又はエチル基を表し、Ｒ6は−ＮＨ−基を介在してもよい炭素原子数１〜５のアルキレン基を表す。）
で表される、末端にアミノ基を有する化合物により処理してシリカナノ粒子表面をアミノ基で修飾し、次いで下記一般式（４）
【化２】
0005742421.tif 000003
（式中、Ｒ7は３価の飽和脂肪族基又は芳香族基を表す。）
で表されるハイパーブランチモノマーを上記アミノ基で修飾されたシリカナノ粒子に作用させることによって得られたものである請求項１乃至４のいずれか１項記載の組成物。
〔請求項６〕
更に、（Ｖ）縮合反応触媒を０．１〜５質量部含有する請求項１乃至５のいずれか１項記載の組成物。
〔請求項７〕
（Ｖ）縮合反応触媒が、下記一般式（５）で示されるアミノシランカップリング剤である請求項６記載の組成物。
Ｈ2Ｎ−（ＣＨ2）b−ＳｉＲ8c（ＯＲ9）3-c          （５）
（式中、Ｒ8は炭素原子数１〜６の１価炭化水素基であり、Ｒ9はメチル基又はエチル基であり、ｂは１〜３の整数、ｃは０又は１である。）
〔請求項８〕
請求項１乃至７のいずれか１項記載の組成物を硬化させてなる気体分離膜。
【発明の効果】
【００１７】
本発明によれば、縮合硬化型のポリジメチルシロキサン組成物をマトリクス樹脂として用いることで無機ナノ粒子による硬化阻害を起こさず、また、オルガノポリシロキサンからなるマトリクス樹脂の気体透過性は一般の有機ゴム、樹脂に比較して高いため無機ナノ粒子による気体分離性能を妨げず、かつ補強性充填剤を配合せずに高強度の皮膜を与える特定の縮合硬化型オルガノポリシロキサンを用いることで無機ナノ粒子の配合量の上限が制約を受けず、高強度のため気体分離膜の成型可能が容易な室温硬化性オルガノポリシロキサン組成物及び該組成物を硬化させてなる気体分離膜が得られる。
【図面の簡単な説明】
【００１８】
【図１】合成例５における表面ハイパーブランチ修飾コロイダルシリカ６（世代数３）のＦＴ−ＩＲ測定結果を示した図である。
【図２】表面未修飾コロイダルシリカのＦＴ−ＩＲ測定結果を示した図である。
【発明を実施するための形態】
【００１９】
以下、本発明について詳細に説明する。
［（Ｉ）成分］
本発明組成物の（Ｉ）成分であるオルガノポリシロキサンは、本組成物のベースポリマー（主剤）であり、後述する（Ａ）成分と（Ｂ）成分との縮合反応生成物である。
【００２０】
＜（Ａ）成分＞
（Ａ）成分は、Ｒ3ＳｉＯ1/2単位（式中、Ｒは独立に非置換又は置換の炭素原子数１〜６の１価炭化水素基を表す）及びＳｉＯ4/2単位からなり、ＳｉＯ4/2単位１モルに対するＲ3ＳｉＯ1/2単位のモル数が０．６〜１．２モルであり、更にＲ2ＳｉＯ2/2単位及びＲＳｉＯ3/2単位（前記各式中、Ｒは前記の通り）を、ＳｉＯ4/2単位１モルに対し、それぞれ０〜１．０モルの範囲で有していてもよく、かつケイ素原子に結合したヒドロキシ基を０．０２〜０．１２ｍｏｌ／１００ｇ有する、三次元網状（樹脂状）構造のオルガノポリシロキサンである。
【００２１】
上記Ｒとしては、例えば、メチル基、エチル基、ｎ−プロピル基、イソプロピル基、ｎ−ブチル基、イソブチル基、ｔｅｒｔ−ブチル基、ペンチル基、ヘキシル基等のアルキル基；シクロペンチル基、シクロヘキシル基等のシクロアルキル基；ビニル基、アリル基、イソプロペニル基、ブテニル基、ペンテニル基、ヘキセニル基等のアルケニル基；フェニル基等のアリール基；クロロメチル基、３−クロロプロピル基、１−クロロ−２−メチルプロピル基、３，３，３−トリフルオロプロピル基等のハロゲン化アルキル基等が挙げられ、中でもメチル基、ビニル基、フェニル基が好ましく、特にメチル基が好ましい。
【００２２】
上記（Ａ）成分のオルガノポリシロキサン自体は、公知の方法により、上記各単位に対応するアルコキシ基含有シラン化合物を有機溶媒中で共加水分解し、縮合させて得ることができる。例えば、Ｒ3ＳｉＯＭｅとＳｉ（ＯＭｅ）4とを、所望により、Ｒ2Ｓｉ（ＯＭｅ）2及び／又はＲＳｉ（ＯＭｅ）3と共に有機溶媒中で共加水分解し、縮合させればよい（なお、前記各式中、Ｒは独立に上記の通りであり、Ｍｅはメチル基を表す）。
【００２３】
上記有機溶媒としては、共加水分解・縮合反応により生成するオルガノポリシロキサンを溶解することのできるものが好ましく、典型的にはトルエン、キシレン、ナフサミネラルスピリット等を挙げることができる。
【００２４】
上記（Ａ）成分に係る各単位の含有モル比については、例えば、各単位に対応するシラン化合物の仕込みモル比を調整することによって適宜設定することができる。
【００２５】
（Ａ）成分中のＳｉＯ4/2単位１モルに対する上記Ｒ3ＳｉＯ1/2単位のモル数は０．６〜１．２モルの範囲とする必要があり、好ましくは０．６５〜１．１５モルの範囲である。前記モル数が０．６モル未満であると（Ａ）成分の合成中にゲル化等が発生して製造が困難となり、また、１．２モルを超えると本発明組成物から得られる硬化物の強度が不十分なものとなる。なお、上述したように、Ｒ2ＳｉＯ2/2単位、ＲＳｉＯ3/2単位は、ＳｉＯ4/2単位１モルに対し、それぞれ０〜１．０モル、より好ましくは０〜０．７モル、更に好ましくは０〜０．５モルの範囲で有してもよい。これらの単位が多すぎると、硬化物の機械的強度が低下する。
【００２６】
上記（Ａ）成分を共加水分解・縮合反応により調製する際にケイ素原子に結合したヒドロキシ基が生成する。このヒドロキシ基を含有することは、上記（Ｂ）成分との縮合反応のために必要とされるが、その（Ａ）成分中の含有量は０．０２〜０．１２ｍｏｌ／１００ｇとする必要があり、特に好ましくは０．０３〜０．１０ｍｏｌ／１００ｇである。前記ヒドロキシ基の含有量は、共加水分解・縮合反応条件を調整することにより設定することができる。前記含有量が０．１２ｍｏｌ／１００ｇを超えると、本発明組成物から得られる硬化物の硬度が高くなりすぎて、ゴム弾性が損なわれる。また、０．０２ｍｏｌ／１００ｇ未満では本発明組成物から得られる硬化物の強度が不十分となる。
【００２７】
（Ａ）成分の分子量は、２，０００〜１０，０００、特に３，０００〜７，０００程度であることが好ましい。分子量が小さすぎると目的とする塗膜の伸びが十分得られない場合があり、大きすぎると（Ｂ）成分との反応時にゲル化して目的とする縮合反応生成物が得られない場合がある。
【００２８】
なお、本発明において、分子量又は重合度は、通常、トルエン等を展開溶媒としたゲルパーミエーションクロマトグラフィ（ＧＰＣ）分析におけるポリスチレン換算の重量平均分子量（Ｍｗ）あるいは重量平均重合度（Ｎｗ）として測定できる。
【００２９】
＜（Ｂ）成分＞
上記（Ａ）成分と縮合反応させる（Ｂ）成分は、両末端にヒドロキシ基を有する（即ち、分子鎖両末端にヒドロキシジオルガノシロキシ基（ＨＯ）Ｒ12ＳｉＯ1/2（Ｒ1は独立に非置換又は置換の炭素原子数１〜１０の１価炭化水素基である）を有する）重合度５，０００以上のジオルガノポリシロキサン生ゴムであり、特に下記一般式（１）
ＨＯ−（Ｒ12ＳｉＯ）n−Ｈ          （１）
（式中、Ｒ1は独立に非置換又は置換の炭素原子数１〜１０、特に１〜６の１価炭化水素基であり、ｎは５，０００以上の整数である。）
で表される直鎖状ジオルガノポリシロキサンであることが好ましい。
【００３０】
上記式（１）中、Ｒ1としては、例えば、メチル基、エチル基、ｎ−プロピル基、イソプロピル基、ｎ−ブチル基、イソブチル基、ｔｅｒｔ−ブチル基、ペンチル基、ヘキシル基、ヘプチル基、オクチル基、ノニル基、デシル基等のアルキル基；シクロペンチル基、シクロヘキシル基等のシクロアルキル基；ビニル基、アリル基、イソプロペニル基、ブテニル基、ペンテニル基、ヘキセニル基等のアルケニル基；フェニル基、トリル基、キシリル基、ナフチル基等のアリール基；ベンジル基、フェネチル基、フェニルプロピル基等のアラルキル基；クロロメチル基、３−クロロプロピル基、１−クロロ−２−メチルプロピル基、３，３，３−トリフルオロプロピル基等のハロゲン化アルキル基等が挙げられ、これらの中でもメチル基が好ましい。
【００３１】
上記式（１）中、ｎ（重合度）は５，０００以上、好ましくは５，０００〜２００，０００、より好ましくは５，０００〜２０，０００、特に好ましくは６，０００〜１２，０００の整数である。重合度５，０００未満では伸びが低下して目的とする高強度が得られず、２００，０００を超えると組成物の粘度が溶剤希釈しても製膜に適さないほど高くなる場合がある。
【００３２】
＜（Ａ）成分と（Ｂ）成分との縮合反応＞
（Ｉ）成分のオルガノポリシロキサンは、上記（Ａ）成分８０〜２０質量部（即ち、（Ａ），（Ｂ）成分の合計中８０〜２０質量％）に対して、上記（Ｂ）成分を２０〜８０質量部（即ち、（Ａ），（Ｂ）成分の合計中２０〜８０質量％）の範囲で用いて縮合反応させることにより得ることができる。上記（Ａ）成分の使用量が２０質量％未満であると本発明組成物から得られる硬化物がゴム強度を有するものとはならず、また、８０質量％を超えて用いると、得られる硬化物の伸びが低下し、ゴム弾性が損なわれることとなる。なお、（Ａ），（Ｂ）成分のより好ましい使用割合は、（Ａ）成分７０〜３０質量部（（Ａ），（Ｂ）成分の合計中７０〜３０質量％）に対して（Ｂ）成分３０〜７０質量部（同じく３０〜７０質量％）、更に好ましくは（Ａ）成分４５〜５５質量部（同じく、４５〜５５質量％）に対して（Ｂ）成分５５〜４５質量部（同じく、５５〜４５質量％）である。
【００３３】
（Ａ）成分と（Ｂ）成分との縮合反応においては、縮合反応触媒を用いることが好ましい。前記縮合反応触媒としては、チタン化合物、錫化合物、アミン化合物、アルカリ金属化合物等が挙げられるが、好ましくはアミン化合物であり、具体的には、エチルアミン、プロピルアミン、イソプロピルアミン、ブチルアミン、ジエチルアミン、ジブチルアミン、トリエチルアミン、アンモニア水等が例示される。
【００３４】
この縮合反応触媒の使用量は、触媒としての有効量であればよく、特に制限されないが、（Ａ）成分と（Ｂ）成分の合計１００質量部に対して、通常、０．５〜３．０質量部程度でよい。
【００３５】
また、縮合反応温度は、特に限定されるものではないが、通常、１〜１２０℃、好ましくは１０〜８０℃の範囲とすればよい。反応時間も特に限定されないが、１〜２４時間程度で十分である。
【００３６】
縮合反応終了後は、可能であれば触媒の除去を行うことが望ましい。アンモニア水を用いた場合はトルエン等の共沸脱水可能な溶媒を用いてエステルトラップで溜去することができる。有機アミンを用いた場合は減圧加熱による除去が有効である。
【００３７】
得られた（Ａ）成分と（Ｂ）成分との縮合反応生成物は、その分子量が大きく異なるためＧＰＣ測定における重量平均分子量（Ｍｗ）での判断は困難である。基本的には、好ましくは重量平均分子量２，０００〜１０，０００である（Ａ）成分中のヒドロキシ基が、重合度５，０００以上（重量平均分子量３７０，０００以上に相当）の（Ｂ）成分が有する両末端ヒドロキシ基に縮合反応した構造を有する。
【００３８】
［（ＩＩ）成分］
本発明組成物の（ＩＩ）成分は、本組成物の架橋剤として作用するものであり、ケイ素原子に結合した加水分解性基を１分子中に平均２個以上、好ましくは３個又は４個含有するオルガノシラン化合物及び／又はその部分加水分解縮合物（即ち、１分子中に残存加水分解性基を平均２個以上有するオルガノポリシロキサン）であり、下記一般式（２）で示されるケイ素原子に結合した加水分解性基を１分子中に平均２個以上有するオルガノシラン化合物及び／又はその部分加水分解縮合物を用いることができる。
【００３９】
Ｒ2aＳｉＸ4-a          （２）
（式中、Ｒ2は非置換又は置換の１価炭化水素基であり、Ｘは加水分解性基であり、ａは０，１又は２、好ましくは０又は１を表す。）
【００４０】
上記式（２）中、Ｒ2としては、例えば、メチル基、エチル基、ｎ−プロピル基、イソプロピル基、ｎ−ブチル基、イソブチル基、ｔｅｒｔ−ブチル基、ペンチル基、ヘキシル基、ヘプチル基、オクチル基、ノニル基、デシル基等のアルキル基；シクロペンチル基、シクロヘキシル基等のシクロアルキル基；ビニル基、アリル基、イソプロペニル基、ブテニル基、ペンテニル基、ヘキセニル基等のアルケニル基；フェニル基、トリル基、キシリル基、ナフチル基等のアリール基；ベンジル基、フェネチル基、フェニルプロピル基等のアラルキル基；クロロメチル基、３−クロロプロピル基、１−クロロ−２−メチルプロピル基、３，３，３−トリフルオロプロピル基等のハロゲン化アルキル基等の炭素原子数１〜１０、特に１〜６のものが挙げられ、これらの中でもメチル基、ビニル基、フェニル基が好ましく、特には加水分解反応性の高いビニル基が好ましい。
【００４１】
ケイ素原子に結合した加水分解性基（上記式（２）中のＸ）としては、メトキシ基、エトキシ基、プロポキシ基、ブトキシ基等の炭素原子数１〜４、特に１又は２のアルコキシ基、ジメチルケトオキシム基、メチルエチルケトオキシム基、メチルイソブチルケトオキシム基等のジアルキルケトオキシム基、イソプロペノキシ基等の炭素原子数２〜４のアルケノキシ基、アセトキシ基等のアシロキシ基等が例示できる。好ましくは下記式（２ａ）で示されるケトオキシム基である。
Ｒ2aＳｉ（Ｏ−Ｎ＝ＣＲ3Ｒ4）4-a          （２ａ）
（式中、Ｒ2、ａは上記の通り。Ｒ3、Ｒ4は炭素原子数１〜６のアルキル基、シクロアルキル基といった１価の飽和炭化水素基である。）
【００４２】
この（ＩＩ）成分の具体例としては、例えば、メチルトリス（ジメチルケトオキシム）シラン、メチルトリス（メチルエチルケトオキシム）シラン、エチルトリス（メチルエチルケトオキシム）シラン、メチルトリス（メチルイソブチルケトオキシム）シラン、ビニルトリス（メチルエチルケトオキシム）シラン等のジアルキルケトオキシムシラン；メチルトリメトキシシラン、ビニルトリメトキシシラン等のアルコキシシラン；メチルトリイソプロペノキシシラン等のアルケノキシシラン；メチルトリアセトキシシラン、ビニルトリアセトキシシラン等のアセトキシシランなどの各種シラン及びその部分加水分解縮合物が挙げられる。これらは１種単独でも２種以上組み合わせても使用することができる。薄膜での硬化性、臭気等の点から、特にはジアルキルケトオキシムシラン系の加水分解性シラン及びその部分加水分解物、特に好適にはビニルトリスメチルエチルケトオキシムシランが使用される。
【００４３】
この（ＩＩ）成分の配合量は、上記（Ｉ）成分１００質量部に対して１０〜５０質量部、好ましくは１５〜４５質量部の範囲である。前記配合量が１０質量部未満では十分な架橋・硬化が生じないため、ゴム弾性を有する硬化物が得られず、また経時で増粘、ゲル化のおそれも生じる。また、５０質量部を超えると伸びの低下と硬さの上昇が起こり、結果的に機械的特性に劣るものとなる。
【００４４】
［（ＩＩＩ）成分］
本発明組成物には、上記（Ｉ）及び（ＩＩ）成分に加えて、更に（ＩＩＩ）溶剤が配合される。本配合成分は材料に適度な粘度を与え、気体分離膜の作製時の作業性を調整する効果を有する。本組成物には、通常の縮合硬化型オルガノポリシロキサン組成物に使用される溶剤が好適に用いられる。具体的には、ペンタン、ヘキサン、ヘプタン、オクタン、イソオクタン、シクロヘキサン、メチルシクロヘキサン、溶剤揮発油等の飽和炭化水素、トルエン、キシレン、エチルベンゼン等の芳香族炭化水素、メチルエチルケトン、メチルイソブチルケトン等のケトン類、酢酸エチル等のエステル類、オクタメチルシクロテトラシロキサン等の低分子環状シロキサン、イソパラフィン類等が挙げられる。これらは１種を単独で使用しても２種以上の混合物として使用してもよい。
【００４５】
この（ＩＩＩ）成分の配合量は、上記（Ｉ）成分１００質量部に対して５００〜１，５００質量部であり、６００〜１，２００質量部であることが好ましい。前記配合量が５００質量部未満では十分な作業性が得られないことがあり、１，５００質量部を超えると生成する塗膜の膜厚が低下し、塗膜強度に劣るものとなることがある。
【００４６】
［（ＩＶ）成分］
本発明組成物の（ＩＶ）成分は表面ブランチ修飾シリカナノ粒子であり、これをマトリクス樹脂に添加することで高い気体透過特性を有した気体分離膜が得られる。
【００４７】
本発明において用いられる無機シリカナノ粒子は、ナノオーダーの粒子径（本発明においては、粒子径は平均粒子径である。）を有するものであればよいが、気体透過特性等を考えると、粒子径は通常１〜１００ｎｍ程度、好ましくは１〜２０ｎｍ程度、より好ましくは１〜１０ｎｍ程度である。なお、粒子径は例えばレーザー光回折法による粒度分布測定における累積重量平均径Ｄ50（又はメジアン径）等として測定し得る。
【００４８】
シリカナノ粒子は、ハイパーブランチモノマー又はデンドリマー形成性モノマーと反応する官能基を有するシランカップリング剤でまず処理されて、シリカナノ粒子の表面に反応性官能基が付加される。シランカップリング剤として、例えば、下記一般式（３）
【化３】
0005742421.tif 000004
（式中、Ｒ5はメチル基又はエチル基を表し、Ｒ6は−ＮＨ−基を介在してもよい炭素原子数１〜５のアルキレン基を表す。）
で表される、末端にアミノ基を有する化合物を用いてシリカナノ粒子表面をアミノ基で修飾する例を説明する。この処理により、シリカナノ粒子のシラノール基とシランカップリング剤の反応により、シリカの表面にアミノ基が結合される。
【００４９】
上記一般式（３）で表される化合物としては、例えば、３−アミノプロピルトリエトキシシラン、３−アミノプロピルトリメトキシシラン等が挙げられる。その他の、アミノ基を有するシランカップリング剤としては、例えば、３−（２−アミノエチルアミノ）プロピルトリエトキシシラン、３−（２−アミノエチルアミノ）プロピルトリメトキシシラン等が代表的なものとして挙げられる。
【００５０】
こうして調製された官能基を表面に有するシリカナノ粒子に、ブランチ構造が付加される。例えば、上記で調製された表面アミノ基修飾シリカナノ粒子にハイパーブランチ高分子を付加する方法を、以下に模式的に示す。なお、下記反応式中、ハイパーブランチ高分子付加シリカナノ粒子においては、記載の複雑さを避けるため、シリカと−ＮＨ−基との間の−Ｒ6−Ｓｉ（−Ｏ−）3基の記載が省略されている。また、シリカナノ粒子上には、多くのアミノ基が存在するが、下記式においてはそのうちの４個を例示として示している。
【００５１】
【化４】
0005742421.tif 000005
【００５２】
上記例においては、ハイパーブランチモノマーとして、下記一般式（４）：
【化５】
0005742421.tif 000006
（式中、Ｒ7は３価の飽和脂肪族基又は芳香族基を表す。）
で示されるカルボキシル基を１個、アミノ基を２個有する化合物が用いられているが、アミノ基を３個以上有する化合物であってもよいし、Ｒ7は３価の飽和脂肪族基、芳香族基以外の３価の基であってもよい。上記一般式（４）で表されるハイパーブランチモノマーの例としては、３，５−ジアミノ安息香酸、３，５−ジアミノ−４−メチル安息香酸等が挙げられる。
【００５３】
こうして調製された表面ブランチ修飾シリカナノ粒子に１回以上、好ましくは更に段階的に複数回、特に３〜５回ハイパーブランチモノマーを付加させることで複数の修飾回数（なお、修飾回数を以下、世代又は世代数と称することがある。）、特に世代数３〜５のブランチ修飾シリカナノ粒子となる。修飾回数（又は世代数）は高いほど好ましいが、合成が困難、収率が低下するといった問題点がある。
【００５４】
この（ＩＶ）成分の配合量は、上記（Ｉ）成分１００質量部に対して１０〜１５０質量部であり、好ましくは２５〜１００質量部の範囲である。前記配合量が１０質量部未満では気体透過性能の向上が不十分であり、１５０質量部を超えると生成する気体分離膜の膜強度が低下する。
【００５５】
［（Ｖ）成分］
本発明組成物には、更に縮合反応触媒を配合してもよい。縮合反応触媒としては、例えば、テトライソプロポキシチタン、テトラブトキシチタン、チタンビスアセチルアセトナート等の有機チタン化合物；テトラメチルグアニジン、テトラメチルグアニジルプロピルトリメトキシシラン等の強塩基類；γ−アミノプロピルトリエトキシシラン等のアミノシランカップリング剤；オクタン酸亜鉛、２−エチルヘキサン酸鉛、ジブチル錫ジアセテート、ジブチル錫ジラクテート、ジオクチル錫ジラウレート、オクタン酸第一錫、ナフテン酸亜鉛、オクタン酸第一鉄等のカルボン酸金属塩等が挙げられる。触媒活性、入手の容易さ等から特に好適に用いられるのは下記一般式（５）で示されるアミノシランカップリング剤であり、代表例はγ−アミノプロピルトリエトキシシランである。
【００５６】
Ｈ2Ｎ−（ＣＨ2）b−ＳｉＲ8c（ＯＲ9）3-c          （５）
（式中、Ｒ8は炭素原子数１〜６の１価炭化水素基であり、Ｒ9はメチル基又はエチル基であり、ｂは１〜３の整数、ｃは０又は１である。）
【００５７】
この縮合反応触媒を配合する場合、その配合量は触媒としての有効量でよく、特に限定されないが、上記（Ｉ）成分１００質量部に対して、通常０．０１〜１０質量部、好ましくは０．１〜５質量部程度使用される。
【００５８】
［組成物の調製］
本発明の組成物は、上記（Ｉ）〜（ＩＶ）成分及び必要に応じてその他の成分を均一に混合することにより得ることができる。
【００５９】
［組成物の用途］
本発明の組成物は、気体分離膜の気体透過特性、気体選択性、特に改質された混合ガスからの水素の選択透過特性、空気中からの酸素の選択透過特性や、温室効果ガスからの二酸化炭素の選択透過特性、天然ガスからのメタンの選択透過特性等に関して顕著に改善された効果を持つ。この要因としては表面ブランチ修飾シリカナノ粒子を含有することからブランチ鎖間に自由体積の形成がなされ、これにより、特に気体透過性は著しく向上する。
【００６０】
ここで、本生成物の適用例としては、上述したように、これらの特性に基づいて、改質された混合ガスからの水素の選択透過特性、空気中からの酸素の回収や燃焼系への高濃度酸素の供給、発電所や鉄鋼プラントから排出される温室効果ガスの分離・回収、天然ガスからのメタンの選択透過やバイオガスからのメタン回収等に用いられる。
【００６１】
組成物の製膜方法は特に限定されるものではなく、例えば、キャスト、スピンコート、バーコーターによる塗布、スクリーン印刷、スプレーコート、ディップコート、刷毛塗り等、通常の皮膜形成方法が採用されるが、例えば下記のような処方により複合膜を得ることができる。
【００６２】
（Ｉ）成分を１００質量部に対して５００〜１，５００質量部の（ＩＩＩ）成分に溶解した後、この溶液に（Ｉ）成分１００質量部に対して１０〜１５０質量部の（ＩＶ）成分を添加し、１時間の超音波処理を行う。このポリマー溶液を例えば撹拌速度１，２００ｒｐｍで１２時間程度撹拌し、（Ｉ）成分１００質量部に対して１０〜５０質量部の（ＩＩ）成分を加えた後にテフロン（登録商標）シャーレ上にキャストする。このテフロン（登録商標）シャーレを３〜５日間常温で静置し複合膜を得、作製した複合膜は例えば５０℃，１５時間で真空乾燥を行う。
【００６３】
組成物の標準硬化条件は２３℃，５０％ＲＨ×７日程度であるが、通常の室内（例えば、２０℃±１５℃、２５〜８０％ＲＨ）で２時間程度養生すれば硬化皮膜を得ることができる。また、溶剤の乾燥を速めるため、１２０℃の乾燥を行えば３０分程度で硬化皮膜を得ることができる。
【００６４】
なお、成形される気体分離膜の厚みは目的によって異なるが、温室効果ガスの分離・回収を例とすると、６０％濃度の二酸化炭素を二段階で９９％に濃縮し、回収するためには二酸化炭素透過流量が１０5（ＧＰＵ）必要であることが知られている。現状性能の場合、これを達成するためには気体分離膜の厚みを１μｍ以下とする必要がある。
【実施例】
【００６５】
以下、本発明を合成例、実施例及び比較例によって更に詳述するが、本発明はこれによって限定されるものではない。なお、各成分の重合度、分子量は、ＧＰＣ分析（溶媒：トルエン）におけるポリスチレン換算の重量平均値（重量平均重合度、重量平均分子量）である。
【００６６】
［合成例１］（（Ｉ）成分の未架橋ポリジメチルシロキサンの調製）
温度計、撹拌棒、還流冷却管を備えた四つ口セパラブルフラスコに、（Ａ）成分として（ＣＨ3）3ＳｉＯ1/2単位及びＳｉＯ4/2単位からなり、（ＣＨ3）3ＳｉＯ1/2単位／ＳｉＯ4/2単位（モル比）＝０．７５、ケイ素原子に結合したヒドロキシ基含有量が０．１０ｍｏｌ／１００ｇである三次元網状構造のオルガノポリシロキサン（分子量；約３，２００）を固形分が６０質量％となるようにトルエンに溶解した溶液を１，１６７ｇと、（Ｂ）成分として重合度約８，０００（分子量；約６００，０００）の両末端シラノール基封鎖の直鎖状ジメチルポリシロキサン３００ｇを均一に撹拌混合した後、アンモニア水５．０ｇを添加して２０℃で１２時間縮合反応を行った。次いで、セパラブルフラスコにエステルトラップ管を取り付け、１２０℃に加熱して共沸脱水を行い、アンモニア、水、トルエンを溜去した。外観無色透明、１０５℃で３時間乾燥後の不揮発分８０質量％である（Ａ）成分と（Ｂ）成分の縮合反応物のトルエン溶液を得た。更に得られた溶液２００ｇにトルエンを１２０ｇ加えて不揮発分質量を５０％に調整し、これを（Ｉ）成分の未架橋ポリジメチルシロキサンとした。
【００６７】
［合成例２］（表面３−アミノプロピルトリエトキシシラン（ＡＰＴＥＳ）修飾コロイダルシリカの合成）
【化６】
0005742421.tif 000007
【００６８】
三つ口フラスコ中に４．５ｇのコロイダルシリカ（粒子径：１５ｎｍ）、１５０ｍＬのトルエン、１２．６ｍＬの３−アミノプロピルトリエトキシシラン（ＡＰＴＥＳ）を加えて、８０℃，２４時間の還流を行った。この反応溶液を５，０００ｒｐｍで１時間遠心分離し、上澄み溶液を破棄した後、この反応溶液から未反応ＡＰＴＥＳを除くために数度トルエンで粒子の洗浄を行い、表面ＡＰＴＥＳ修飾粒子を得た。回収した表面ＡＰＴＥＳ修飾粒子は８０℃，１５時間の真空乾燥を行った。
【００６９】
［合成例３］（表面ハイパーブランチ修飾コロイダルシリカの合成）
【化７】
0005742421.tif 000008
【００７０】
合成例２で作製したＡＰＴＥＳ修飾コロイダルシリカは使用前に７０℃，１２時間の乾燥を行った。この粒子１．２ｇ（ＴＧＡ測定により算出した質量内訳Ｓｉｌｉｃａ：１．１２２ｇ、ＡＰＴＥＳ：０．０７８ｇ）を予め窒素フローした三つ口フラスコに量り取り、５．９ｍＬの精製したＮＭＰを加えた後、１，２００ｒｐｍで３０分間撹拌、３０分間の超音波処理を行い、予め触媒となる０．４８９ｇの（２，３−ジヒドロ−２−チオキソ−３−ベンゾオキサゾリル）ホスホン酸ジフェニルと、０．１６ｍＬのトリエチルアミンを加えて添加した触媒が完全に溶解するまで撹拌した。続いて、この反応溶液に０．３０１ｇの３，５−ジアミノ安息香酸を加えて室温で４８時間撹拌した。この時点での表面修飾粒子を表面ハイパーブランチ修飾コロイダルシリカ１（世代数１）とする。
【００７１】
４８時間の撹拌の後、反応溶液に２．３ｍＬの精製したＮＭＰを加え、触媒となる１．０９１ｇの（２，３−ジヒドロ−２−チオキソ−３−ベンゾオキサゾリル）ホスホン酸ジフェニルと、０．３３ｍＬのトリエチルアミンを加えて添加した触媒が完全に溶解するまで撹拌した。続いて、この反応溶液に３，５−ジアミノ安息香酸０．６０２ｇを加えて室温で４８時間撹拌した。この時点での表面修飾粒子を表面ハイパーブランチ修飾コロイダルシリカ２（世代数２）とする。
【００７２】
４８時間後、反応溶液に４．７ｍＬの精製したＮＭＰを加え、触媒となる２．１８３ｇの（２，３−ジヒドロ−２−チオキソ−３−ベンゾオキサゾリル）ホスホン酸ジフェニルと、０．６６ｍＬのトリエチルアミンを加えて添加した触媒が完全に溶解するまで撹拌した。続いて、この反応溶液に３，５−ジアミノ安息香酸１．２０３ｇを加えて室温で４８時間撹拌した。この時点での表面修飾粒子を表面ハイパーブランチ修飾コロイダルシリカ３（世代数３）とする。
【００７３】
この反応溶液中から、触媒である（２，３−ジヒドロ−２−チオキソ−３−ベンゾオキサゾリル）ホスホン酸ジフェニルや未反応及び重合した３，５−ジアミノ安息香酸を除くため、遠心分離によって目的物を沈殿させた後、上澄み溶液を破棄し、ＮＭＰを加えるという工程を数回繰り返すことで粒子を洗浄し、表面ハイパーブランチ修飾コロイダルシリカを得た。粒子の回収は同様に遠心分離機で行った。また、回収した粒子は１２０℃，１５時間の真空乾燥を行った。
【００７４】
［合成例４］（表面３−アミノプロピルトリエトキシシラン（ＡＰＴＥＳ）修飾コロイダルシリカの合成）
三つ口フラスコ中に１．５ｇのコロイダルシリカ（粒子径：１０ｎｍ）、５００ｍＬの２，２，４−トリメチルペンタン、１．５８ｍＬの３−アミノプロピルトリエトキシシラン（ＡＰＴＥＳ）を加えて、室温で２４時間撹拌を行った。
【００７５】
［合成例５］（表面ハイパーブランチ修飾コロイダルシリカの合成）
合成例４で作製した反応溶液に２００ｍＬのテトラヒドロフラン（ＴＨＦ）、触媒となる１．８８３ｇの（２，３−ジヒドロ−２−チオキソ−３−ベンゾオキサゾリル）ホスホン酸ジフェニルと、０．５６ｍＬのトリエチルアミンを加えて添加した触媒が完全に溶解するまで撹拌した。続いて、この反応溶液に１．０２６ｇの３，５−ジアミノ安息香酸を加えて室温で４８時間撹拌した。この時点での表面修飾粒子を表面ハイパーブランチ修飾コロイダルシリカ４（世代数１）とする。
【００７６】
４８時間の撹拌の後、触媒となる２．２１７ｇの（２，３−ジヒドロ−２−チオキソ−３−ベンゾオキサゾリル）ホスホン酸ジフェニルと、０．６７ｍＬのトリエチルアミンを加えて添加した触媒が完全に溶解するまで撹拌した。続いて、この反応溶液に３，５−ジアミノ安息香酸１．２２２ｇを加えて室温で４８時間撹拌した。この時点での表面修飾粒子を表面ハイパーブランチ修飾コロイダルシリカ５（世代数２）とする。
【００７７】
４８時間後、触媒となる４．４３５ｇの（２，３−ジヒドロ−２−チオキソ−３−ベンゾオキサゾリル）ホスホン酸ジフェニルと、１．３４ｍＬのトリエチルアミンを加えて添加した触媒が完全に溶解するまで撹拌した。続いて、この反応溶液に３，５−ジアミノ安息香酸２．４４４ｇを加えて室温で４８時間撹拌した。この時点での表面修飾粒子を表面ハイパーブランチ修飾コロイダルシリカ６（世代数３）とする。
【００７８】
この反応溶液中から、触媒である（２，３−ジヒドロ−２−チオキソ−３−ベンゾオキサゾリル）ホスホン酸ジフェニルや未反応及び重合した３，５−ジアミノ安息香酸を除くため、遠心分離によって目的物を沈殿させた後、上澄み溶液を破棄し、ＮＭＰを加えるという工程を数回繰り返すことで粒子を洗浄し、表面ハイパーブランチ修飾コロイダルシリカを得た。粒子の回収は同様に遠心分離機で行った。また、回収した粒子は１２０℃，１５時間の真空乾燥を行った。
【００７９】
＜表面ハイパーブランチ修飾コロイダルシリカのＦＴ−ＩＲ測定＞
作製した表面ハイパーブランチ修飾コロイダルシリカ６（世代数３）のＦＴ−ＩＲ測定結果を図１に、比較として表面未修飾コロイダルシリカのＦＴ−ＩＲ測定結果を図２にそれぞれ示す。図１では３，５−ジアミノ安息香酸の三置換ベンゼンのものと思われるピークが１，６００ｃｍ-1、１，５００ｃｍ-1付近に確認できた他、ＡＰＴＥＳと３，５−ジアミノ安息香酸のアミド結合に由来するピークが３，４００ｃｍ-1、１，５００ｃｍ-1付近に確認できた。この結果から、表面ＡＰＴＥＳ修飾粒子に対する３，５−ジアミノ安息香酸の付加反応の進行が確認された。
【００８０】
［実施例１］（ポリジメチルシロキサンと表面ハイパーブランチ修飾コロイダルシリカを用いた有機−無機複合気体分離膜の製膜）
１．５ｇの合成例１で得られた未架橋ポリジメチルシロキサンを６．９２１ｍＬのトルエンに溶解した後、このポリマー溶液にポリマーに対する含有量が２０質量％となるように、合成例５で得られた表面ハイパーブランチ修飾コロイダルシリカ６（世代数３）を添加し、１時間の超音波処理を行った。このポリマー溶液を撹拌速度１，２００ｒｐｍで一晩撹拌し、０．２５ｇの架橋剤であるビニルトリスメチルエチルケトオキシムシランとγ−アミノプロピルトリエトキシシランの１０：１（質量比）混合物を加えた後にテフロン（登録商標）シャーレ上にキャストした。このテフロン（登録商標）シャーレを数日間常温で静置し複合膜を得た。作製した複合膜は５０℃，１５時間で真空乾燥を行った。得られた膜の膜厚は５００μｍであった。
【００８１】
＜ポリジメチルシロキサン／表面ハイパーブランチ修飾コロイダルシリカ複合気体分離膜の気体透過特性＞
上記で得られた複合膜の気体透過測定を行った。測定には、理科精機工業（株）製、Ｋ−３１５Ｎ−０１Ｃを用い、測定温度３５℃、測定圧力７６ｃｍＨｇ、供給気体を酸素、窒素、二酸化炭素として測定を行った。結果を表１に示す。
【００８２】
［実施例２］（ポリジメチルシロキサンと表面ハイパーブランチ修飾コロイダルシリカを用いた有機−無機複合気体分離膜の製膜）
添加する表面ハイパーブランチ修飾コロイダルシリカとして合成例５で得られた表面ハイパーブランチ修飾コロイダルシリカ４（世代数１）を用いて、実施例１と同様に行い、有機−無機複合気体分離膜を作製した。得られた複合膜の気体透過測定を実施例１と同様にして行った。結果を表１に示す。
【００８３】
［比較例１］（ポリジメチルシロキサン気体分離膜の製膜）
表面ハイパーブランチ修飾コロイダルシリカの添加量を０質量％とすることを除いて、即ち表面ハイパーブランチ修飾コロイダルシリカを添加することなく、他は実施例１と同様に行い、ポリジメチルシロキサン気体分離膜を作製した。得られた複合膜の気体透過測定を実施例１と同様にして行った。結果を表１に示す。
【００８４】
【表１】
0005742421.tif 000009
【００８５】
表１から、表面ハイパーブランチ修飾コロイダルシリカの世代数の増大に伴って複合膜の気体透過係数は増大し、最大で粒子非添加時の約２倍まで気体透過係数を増大したことが分かる。
【図１】
0005742421.tif 000012
【図２】
0005742421.tif 000013